(57)【要約】【課題】本発明は、各種色釉薬間の融合を変化させ、色相をさらに純化させ、飽和させ、華やかにさせるＢＺ釉薬の絵画顔料組成物及び塗装方法を提供する。【解決手段】前記組成物は、天然鉱物顔料と、合成樹脂と、酢酸と、からなる画材組成物に異なる比率の色釉薬と、白色調色釉薬と、無色調色釉薬が加えられてなり、前記組成物の塗装方法は、キャンバスの製作と、下塗りと、画面の制作等の手順からなる。画面の制作の手順では、キャンバスの寸法に基づいて適量の上述のようなＢＺ釉薬の絵画顔料組成物を製造し、十分に攪拌してから耐熱鉱物と水を加え、以下の重量比に基づいて調合することで、それぞれ赤色釉薬、黄色釉薬、藍色釉薬、緑色釉薬、紫色釉薬、オレンジ色釉薬、青色釉薬が形成されるとともに、混ぜ合わせることで、全体的な形状が不規則パターンであるＢＺ技術によって制作された作品を取得することができる。
2019508527.tif 000002
【特許請求の範囲】
【請求項１】
天然鉱物顔料と、合成樹脂と、酢酸と、からなる画材の組成物に、色釉薬と、白色調色釉薬と、無色調色釉薬が加えられてなるＢＺ釉薬の絵画顔料組成物であって、そのうち、前記色釉薬は、６０ｗｔ％から４０ｗｔ％の耐熱色釉薬鉱物と、４０ｗｔ％から６０ｗｔ％の水からなり、前記白色調色釉薬は、６０ｗｔ％の耐熱白色釉薬鉱物と、４０ｗｔ％の水からなり、前記無色調色釉薬は、４０ｗｔ％の耐熱無色釉薬鉱物と、６０ｗｔ％の水からなることを特徴とする、ＢＺ釉薬の絵画顔料組成物。
【請求項２】
前記組成物の総重量に基づき、前記天然鉱物顔料の含有量は５ｗｔ％であり、前記合成樹脂の含有量は３ｗｔ％であり、前記酢酸の含有量は２ｗｔ％であることを特徴とする、請求項１に記載のＢＺ釉薬の絵画顔料組成物。
【請求項３】
前記組成物は潤滑剤をさらに備え、前記潤滑剤の重量パーセント含有量は３％を超えないことを特徴とする、請求項１に記載のＢＺ釉薬の絵画顔料組成物。
【請求項４】
前記組成物は殺菌剤をさらに備え、前記殺菌剤の重量パーセント含有量は、２％を超えないことを特徴とする、請求項１に記載のＢＺ釉薬の絵画顔料組成物。
【請求項５】
ＢＺ釉薬の絵画顔料組成物塗装方法であって、
前記方法は、
（１）画面の大きさに基づいて適当な寸法の天然リネンを選択してキャンバスとし、それに防水加工と、補強処理を施すキャンバスの製作と、  
（２）前記キャンバスにベースコートを塗り、キャンバスに下地をつくるとともに調色し、十分に乾燥させる下塗りと、下塗りが完成したキャンバスを背板に水平に固定し、キャンバスの寸法に基づいて適量の前記ＢＺ釉薬の絵画顔料組成物を製造し、十分に攪拌してから耐熱鉱物と水を加え、以下の重量比に基づいて調合することで、それぞれ赤色釉薬、黄色釉薬、藍色釉薬、緑色釉薬、紫色釉薬、オレンジ色釉薬と青色釉薬が形成される画面の制作と、からなり、
赤色釉薬の鉱物と水の比率は、６０％：４０％であり、
黄色釉薬の鉱物と水の比率は、５５％：４５％であり、
藍色釉薬の鉱物と水の比率は、６５％：３５％であり、
緑色釉薬の鉱物と水の比率は、６３％：３７％であり、
紫色釉薬の鉱物と水の比率は、７０％：３０％であり、
オレンジ色釉薬の鉱物と水の比率は、６８％：３２％であり、
青色釉薬の鉱物と水の比率は、７１％：２９％であることを特徴とする、ＢＺ釉薬の絵画顔料組成物塗装方法。
【発明の詳細な説明】
【技術分野】
【０００１】
本発明は、塗料用顔料組成物の技術分野に関し、特に、ＢＺ釉薬の絵画顔料組成物及び塗装方法に関する。
【背景技術】
【０００２】
画材は、絵画要素であり、絵画技術における重要な構成要素である。材料の違いにより、装飾絵画において異なる芸術語言が表現され、異なる視覚効果が生じる。近年、工業技術の発展に伴い、新しい画材が次から次へと現れ、新しい材料の革新により絵画技術はさらに発展を遂げており、芸術家の作風、絵画技法へのたゆまぬ追求を支えている。調和の取れた材料の組み合わせと意表を突く表現技術により、新しい視覚言語が生み出されることで、表現力と芸術的影響力にさらに富む作品になる。
【０００３】
従来の絵画の審美傾向は、正確な平面造形、整った視覚空間、優雅なグラデーション色にあったのに対し、新しい画材によって従来の審美傾向は変化した。絵画において注目される点は、純粋な手描きから作品のスタイル及び規模を含む画像制作に移行していき、新しい画材の表面的な特徴及び内面的な物理化学的性質を生かした絵画作品の製作が試みられてきており、従来は、"芸術家が材料を用いて話す"であったのが、"芸術家が材料に話させる"へと表現形式が変わってきている。
【０００４】
２０世紀における５０年代の終わりに、旧ソビエト連邦の科学者であるベロウソフ（Ｂｅｌｏｕｓｏｖ）とジャボチンスキー（Ｚｈａｂｏｔｉｎｓｋｉｉ）は、化学実験において、適切な条件が満たされる場合、反応に関与する化学物質が巨視的に何か統一された命令を受けると、色彩またはパターンといった自己組織化現象が生じ、空間と時間において一致した動作が形成されることを発見した。この現象は、"化学振動"と呼ばれるとともに、２人の科学者の名前の最初の文字をとって略称"ＢＺ反応"とも呼ばれる。
【０００５】
景徳鎮の高温色釉薬陶磁板は、景徳鎮の近現代の発明且つ創作である。陶磁板に釉薬をかけ色を付ける際の下絵具と高温色釉薬は、昔から今に伝わる伝統工芸であるが、高温色釉薬はこの半世紀に出現した。
【０００６】
従来の高温色釉薬陶磁板工芸では、１３００度から１５００度の高温で焼成する際に、色釉薬が変色し、さらに鮮やかな各種飽和色素になるが、その他の絵画、例えば油絵、グワッシュ水彩画、水彩画等とは異なり、各種色素は融合せず、各種色釉薬間の融合は、不純且つ不飽和である。
【発明の概要】
【発明が解決しようとする課題】
【０００７】
本発明は、主に、ＢＺ釉薬の絵画顔料組成物及び塗装方法を提供することを目的とする。
【課題を解決するための手段】
【０００８】
本発明が提供するＢＺ釉薬塗料用顔料組成物は、天然鉱物顔料と、合成樹脂と、酢酸からなる画材の組成物に、色釉薬と、白色調色釉薬と、無色調色釉薬が加えられてなる。そのうち、前記色釉薬は、６０ｗｔ％から４０ｗｔ％の耐熱色釉薬鉱物と、４０ｗｔ％から６０ｗｔ％の水からなり、前記白色調色釉薬は、６０ｗｔ％の耐熱白色釉薬鉱物と、４０ｗｔ％の水からなり、前記無色調色釉薬は、４０ｗｔ％の耐熱無色釉薬鉱物と、６０ｗｔ％の水からなる。
【０００９】
そのうち、前記組成物の総重量に基づき、前記天然鉱物顔料の含有量は５ｗｔ％であり、前記合成樹脂の含有量は３ｗｔ％であり、前記酢酸の含有量は２  ｗｔ％である。
【００１０】
そのうち、前記組成物は潤滑剤をさらに備え、前記潤滑剤の重量パーセント含有量は３％を超えない。
【００１１】
そのうち、前記組成物は殺菌剤をさらに備え、前記殺菌剤の重量パーセント含有量は、２％を超えない。
【００１２】
本発明は、画材の組成物に関する。そのうち、各成分原料はどれも市場で容易に取得することができ、各成分原料は対応する比率に基づいて混合されるとともに、本発明における手順及び製造技術條件に基づいて使用され、得られる全体的な形状は、不規則なパターンによる美術作品である。複数の作品がすでにオークションマーケットにおいて良い結果を残していると同時に、本発明の技術案は、さらに、例えば、背景壁の制作等の装飾・内装業界において用いることができるため、比較的高い市場価値を備える。さらに、本発明は、画材組成物及び作品制作の操作を提供することで、芸術家が経験に基づいて手仕事で完成させることができる。また、現代の工業技術を利用し、工業生産方式を採用することもでき、これらの作品の生産方法として、様々な方法を提供している。
【発明の効果】
【００１３】
"ＢＺ技術"による高温色釉薬陶磁板の発明と革新によって、各種色釉薬間の融合及び浸透の問題が解決され、世界が広がった各種色彩は、世界の芸術に魅力を与えている。
【００１４】
"ＢＺ技術"によるＢＺ高温色釉薬の発明・創作及び成功・実現は、歴史が始まって以来の技術革命であり、各種色釉薬間の融合を変化させるだけでなく、色相をさらに純化させ、飽和させ、華やかにさせる。
【図面の簡単な説明】
【００１５】
【図１】本発明の実施例１に基づいて制作されたＢＺ技術の絵画画面である。
【図２】本発明の実施例２に基づいて制作されたＢＺ技術の絵画画面である。
【図３】本発明の実施例３に基づいて制作されたＢＺ技術の絵画画面である。
【図４】本発明の実施例４に基づいて制作されたＢＺ技術の絵画画面である。
【図５】本発明の実施例５に基づいて制作されたＢＺ技術の絵画画面である。
【図６】本発明の実施例６に基づいて制作されたＢＺ技術の絵画画面である。
【図７】本発明の実施例７に基づいて制作されたＢＺ技術の絵画画面である。
【図８】本発明の実施例８に基づいて制作されたＢＺ技術の絵画画面である。
【図９】本発明の実施例９に基づいて制作されたＢＺ技術の絵画画面である。
【図１０】本発明の実施例１０に基づいて制作されたＢＺ技術の絵画画面である。
【図１１】本発明の実施例１１に基づいて制作されたＢＺ技術の絵画画面である。
【発明を実施するための形態】
【００１６】
本発明の特徴及び技術内容をさらに分かりやすくするため、以下に本発明に関する詳細な説明と添付図を参照する。しかしながら、添付図は、参考と説明のためにのみ提供するものであって、本発明に制限を加えるためのものではない。
【００１７】
本発明が提供するＢＺ釉薬の絵画顔料組成物は、天然鉱物顔料と、合成樹脂と、酢酸（そのうち、酢酸はエチレンプロピレンとも呼ばれ、酢酸ビニルとアクリル酸ブチルを主とした機能モノマーを共重合してなる水性高分子樹脂である。英語：Ｖｉｎｙｌ  ａｃｅｔａｔｅ−ａｃｒｙｌａｔｅ）と、からなる画材の組成物を加えた色釉薬と、白色調色釉薬と、無色調色釉薬と、からなる。そのうち、前記色釉薬は、６０ｗｔ％から４０ｗｔ％の耐熱色釉薬鉱物と、４０ｗｔ％から６０ｗｔ％の水からなり、前記白色調色釉薬は、６０ｗｔ％の耐熱白色釉薬鉱物と、４０ｗｔ％の水からなり、前記無色調色釉薬は、４０ｗｔ％の耐熱無色釉薬鉱物と、６０ｗｔ％の水からなる。
【００１８】
さらに、本発明における絵画顔料組成物の流動性を向上させるため、上述の絵画顔料組成物に潤滑剤を加えることができ、前記潤滑剤の重量パーセント含有量は、３％を超えない。さらに、完成した美術作品の安定性を高め、保存時間を延長させるため、上述の絵画顔料組成物に殺菌剤を加えることができ、前記殺菌剤の重量パーセント含有量は、２％を超えない。
【００１９】
本発明は、さらに、上述の絵画顔料組成物の塗装方法を提供する。前記方法は、キャンバスの製作と、下塗りと、画面の制作と、後期処理等のプロセスステップからなる。
【００２０】
まず、キャンバスの製作は、画面の大きさに基づいて適当な寸法の天然リネンを選択してキャンバスとし、それに防水加工と、補強処理を施し、ウサギ膠と水を１：１０の重量比にし膠液を作るとともに、前記膠液をキャンバスに２回から３回均一に塗り、塗る際には、毎回、完全に乾燥させてから再度塗る必要がある。そのうち、ウサギ膠と水の膠液の製作では、水分分離煎出の技術を採用し、煎出の過程において、攪拌し続ける必要がある。
【００２１】
次に、下塗りは、前記リネンにベースコートを塗り、キャンバスの下地をつくるとともに調色し、水１：二酸化チタン１：白亜粉１：ポリ酢酸ビニル１の重量比により、ベースコートをつくり、前記ベースコートをキャンバスに塗ることで下塗りし、十分に乾燥させる。
【００２２】
続いて、画面の制作は、下塗りが完成したキャンバスを背板に水平に固定し、キャンバスの尺寸に基づいて適量の前記ＢＺ釉薬の絵画顔料組成物を製造し、十分に攪拌してから耐熱鉱物と水を加え、以下の重量比に基づいて調合することで、それぞれ赤色釉薬、黄色釉薬、藍色釉薬、緑色釉薬、紫色釉薬、オレンジ色釉薬、青色釉薬が形成される。
【００２３】
赤色釉薬の鉱物と水の比率は、６０％：４０％である。
【００２４】
黄色釉薬の鉱物と水の比率は、５５％：４５％である。
【００２５】
藍色釉薬の鉱物と水の比率は、６５％：３５％である。
【００２６】
緑色釉薬の鉱物と水の比率は、６３％：３７％である。
【００２７】
紫色釉薬の鉱物と水の比率は、７０％：３０％である。
【００２８】
オレンジ色釉薬の鉱物と水の比率は、６８％：３２％である。
【００２９】
青色釉薬の鉱物と水の比率は、７１％：２９％である。
【００３０】
十分に攪拌した後、キャンバス全体に均一に塗る。５−１０分放置した後、天然鉱物の黒色粉末または白色粉末を均一に加える。前記黒色粉末または白色粉末の重量は、前記ＢＺ釉薬の絵画顔料組成物の総重量の５％であり、時間の推移に伴い、キャンバスには徐々に不規則なパターンが表れ、約１２時間後には、キャンバスに完成したパターンが表れる。
【００３１】
最後に、後期処理を施し、パターンが固定し変化しなくなってから、水平に静止させキャンバスを乾燥させる。常温の条件下において、４８−７２時間完全に自然乾燥させる。十分に乾燥するのを待ってからパターンを帯びたキャンバスを背板から取り外し、必要に基づいてフレームを付ける等の通常の操作を行う。
【００３２】
以下の図１〜図１１は、本発明の実施例１〜実施例１１に基づいて制作されたＢＺ技術の絵画画面である。
【００３３】
（実施例１）
実施例１は、１８０ｃｍ×９５ｃｍのＢＺ技術の絵画作品を制作する。
【００３４】
ＢＺ釉薬の絵画顔料組成物を製造する。天然鉱物顔料（含有量５ｇ）と、合成樹脂（含有量３ｇ）と、酢酸（含有量２ｇ）と、からなる画材組成物に色釉薬と、白色調色釉薬と、無色調色釉薬を加える。そのうち、前記色釉薬は、６０ｗｔ％から４０ｗｔ％の耐熱色釉薬鉱物と、４０ｗｔ％から６０ｗｔ％の水からなり、前記白色調色釉薬は、６０ｗｔ％の耐熱白色釉薬鉱物と、４０ｗｔ％の水からなり、前記無色調色釉薬は、４０ｗｔ％の耐熱無色釉薬鉱物と、６０ｗｔ％の水からなる。
【００３５】
本実施例は、ＢＺ釉薬の絵画顔料組成物を使用して、１８０ｃｍ×９５ｃｍの不規則なＢＺパターンの芸術絵画作品を制作し、その手順はキャンバスの製作、下塗り、画面の制作、後期処理等のプロセスステップに分けられる。
【００３６】
キャンバスの製作手順は、画面の大きさに基づいて適当な寸法の天然リネンを選択してキャンバスとし、それに防水加工と、補強処理を施す。例えば、ウサギ膠と水を１：１０の重量比にし膠液を作るとともに、前記膠液をキャンバスに２回から３回均一に塗る。塗る際には、毎回、完全に乾燥させてから再度塗る必要がある。そのうち、ウサギ膠と水の膠液の製作では、水分分離煎出の技術を採用し、煎出の過程において、攪拌し続ける必要がある。
【００３７】
下塗りの手順は、前記リネンにベースコートを塗り、キャンバスの下地をつくるとともに調色し、水１：二酸化チタン１：白亜粉１：ポリ酢酸ビニル１の重量比でベースコートをつくり、前記ベースコートをキャンバスに塗ることにより下塗りし、十分に乾燥させる。
【００３８】
画面の制作手順は、下塗りが完成したキャンバスを背板に水平に固定し、キャンバスの寸法に基づいて適量の前記ＢＺ釉薬の絵画顔料組成物を製造し、十分に攪拌してから耐熱鉱物と水を加え、以下の重量比に基づいて調合することで、それぞれ赤色釉薬、黄色釉薬、藍色釉薬、緑色釉薬、紫色釉薬、オレンジ色釉薬、青色釉薬が形成される。
【００３９】
赤色釉薬の鉱物と水の比率は、６０％：４０％である。
【００４０】
黄色釉薬の鉱物と水の比率は、５５％：４５％である。
【００４１】
藍色釉薬の鉱物と水の比率は、６５％：３５％である。
【００４２】
緑色釉薬の鉱物と水の比率は、６３％：３７％である。
【００４３】
紫色釉薬の鉱物と水の比率は、７０％：３０％である。
【００４４】
オレンジ色釉薬の鉱物と水の比率は、６８％：３２％である。
【００４５】
青色釉薬の鉱物と水の比率は、７１％：２９％である。
【００４６】
十分に攪拌した後、キャンバス全体に均一に塗る。５−１０分放置した後、天然鉱物の黒色粉末または白色粉末を均一に加える。前記黒色粉末または白色粉末の重量は、前記ＢＺ釉薬の絵画顔料組成物の総重量の５％であり、時間の推移に伴い、キャンバスには徐々に不規則なパターンが表れ、約１２時間後には、キャンバスに完成したパターンが表れる。
【００４７】
最後に、後期処理を施し、パターンが固定し変化しなくなってから、水平に静止させキャンバスを乾燥させる。常温の条件下において、４８−７２時間完全に自然乾燥させる。十分に乾燥するのを待ってからパターンを帯びたキャンバスを背板から取り外し、必要に基づいてフレームを付ける等の通常の操作を行う。
【００４８】
（実施例２）
実施例２は、１８０ｃｍ×９５ｃｍのＢＺ技術の絵画作品を制作する。
【００４９】
ＢＺ釉薬の絵画顔料組成物を製造する。天然鉱物顔料（含有量５ｇ）と、合成樹脂（含有量３ｇ）と、酢酸（含有量２ｇ）と、からなる画材組成物に色釉薬と、白色調色釉薬と、無色調色釉薬を加える。そのうち、前記色釉薬は、６０ｗｔ％から４０ｗｔ％の耐熱色釉薬鉱物と、４０ｗｔ％から６０ｗｔ％の水からなり、前記白色調色釉薬は、６０ｗｔ％の耐熱白色釉薬鉱物と、４０ｗｔ％の水からなり、前記無色調色釉薬は、４０ｗｔ％の耐熱無色釉薬鉱物と、６０ｗｔ％の水からなる。
【００５０】
上述の方法で製造された本実施例のＢＺ釉薬の絵画顔料組成物を使用したＢＺパターンの芸術絵画作品に採用される方法と手順は、実施例１と基本的に同じであるため、ここでは再び同じ点を贅言することはしない。説明すべき点として、画面の制作手順では、キャンバスの寸法に基づいて適量の前記ＢＺ釉薬の絵画顔料組成物を製造し、十分に攪拌してから耐熱鉱物と水を加え、以下の重量比に基づいて調合することで、それぞれ赤色釉薬、黄色釉薬、藍色釉薬、緑色釉薬、紫色釉薬、オレンジ色釉薬、青色釉薬が形成される。
【００５１】
赤色釉薬の鉱物と水の比率は、６０％：４０％である。
【００５２】
黄色釉薬の鉱物と水の比率は、５５％：４５％である。
【００５３】
藍色釉薬の鉱物と水の比率は、６５％：３５％である。
【００５４】
緑色釉薬の鉱物と水の比率は、６３％：３７％である。
【００５５】
紫色釉薬の鉱物と水の比率は、７０％：３０％である。
【００５６】
オレンジ色釉薬の鉱物と水の比率は、６８％：３２％である。
【００５７】
青色釉薬の鉱物と水の比率は、７１％：２９％である。
【００５８】
十分に攪拌した後、キャンバス全体に均一に塗る。５−１０分放置した後、天然鉱物の黒色粉末または白色粉末を均一に加える。前記黒色粉末または白色粉末の重量は、前記ＢＺ釉薬の絵画顔料組成物の総重量の５％であり、時間の推移に伴い、キャンバスには徐々に不規則なパターンが表れ、約１２時間後には、キャンバスに完成したパターンが表れる。
最後に、後期処理を施し、パターンが固定し変化しなくなってから、水平に静止させキャンバスを乾燥させる。常温の条件下において、４８−７２時間完全に自然乾燥させる。十分に乾燥するのを待ってからパターンを帯びたキャンバスを背板から取り外し、必要に基づいてフレームを付ける等の通常の操作を行う。
【００５９】
（実施例３）
実施例３は、１８０ｃｍ×９５ｃｍのＢＺ技術の絵画作品を制作する。
【００６０】
ＢＺ釉薬の絵画顔料組成物を製造する。天然鉱物顔料（含有量５ｇ）と、合成樹脂（含有量３ｇ）と、酢酸（含有量２ｇ）と、からなる画材組成物に色釉薬と、白色調色釉薬と、無色調色釉薬を加える。そのうち、前記色釉薬は、６０ｗｔ％から４０ｗｔ％の耐熱色釉薬鉱物と、４０ｗｔ％から６０ｗｔ％の水からなり、前記白色調色釉薬は、６０ｗｔ％の耐熱白色釉薬鉱物と、４０ｗｔ％の水からなり、前記無色調色釉薬は、４０ｗｔ％の耐熱無色釉薬鉱物と、６０ｗｔ％の水からなる。
【００６１】
上述の方法で製造された本実施例のＢＺ釉薬の絵画顔料組成物を使用して制作した不規則なＢＺ技術の絵画作品に採用される方法と手順は、実施例１と基本的に同じであるため、ここでは再び同じ点を贅言することはしない。説明すべき点として、画面の制作手順では、キャンバスの寸法に基づいて適量の前記ＢＺ釉薬の絵画顔料組成物を製造し、十分に攪拌してから耐熱鉱物と水を加え、以下の重量比に基づいて調合することで、それぞれ赤色釉薬、黄色釉薬、藍色釉薬、緑色釉薬、紫色釉薬、オレンジ色釉薬、青色釉薬が形成される。
【００６２】
赤色釉薬の鉱物と水の比率は、６０％：４０％である。
【００６３】
黄色釉薬の鉱物と水の比率は、５５％：４５％である。
【００６４】
藍色釉薬の鉱物と水の比率は、６５％：３５％である。
【００６５】
緑色釉薬の鉱物と水の比率は、６３％：３７％である。
【００６６】
紫色釉薬の鉱物と水の比率は、７０％：３０％である。
【００６７】
オレンジ色釉薬の鉱物と水の比率は、６８％：３２％である。
【００６８】
青色釉薬の鉱物と水の比率は、７１％：２９％である。
【００６９】
十分に攪拌した後、キャンバス全体に均一に塗る。５−１０分放置した後、天然鉱物の黒色粉末または白色粉末を均一に加える。前記黒色粉末または白色粉末の重量は、前記ＢＺ釉薬の絵画顔料組成物の総重量の５％であり、時間の推移に伴い、キャンバスには徐々に不規則なパターンが表れ、約１２時間後には、キャンバスに完成したパターンが表れる。
最後に、後期処理を施し、パターンが固定し変化しなくなってから、水平に静止させキャンバスを乾燥させる。常温の条件下において、４８−７２時間完全に自然乾燥させる。十分に乾燥するのを待ってからパターンを帯びたキャンバスを背板から取り外し、必要に基づいてフレームを付ける等の通常の操作を行う。
【００７０】
（実施例４）
実施例４は、１８０ｃｍ×９５ｃｍのＢＺ技術の絵画作品を制作する。
【００７１】
ＢＺ釉薬の絵画顔料組成物を製造する。天然鉱物顔料（含有量５ｇ）と、合成樹脂（含有量３ｇ）と、酢酸（含有量２ｇ）と、からなる画材組成物に色釉薬と、白色調色釉薬と、無色調色釉薬を加える。そのうち、前記色釉薬は、６０ｗｔ％から４０ｗｔ％の耐熱色釉薬鉱物と、４０ｗｔ％から６０ｗｔ％の水からなり、前記白色調色釉薬は、６０ｗｔ％の耐熱白色釉薬鉱物と、４０ｗｔ％の水からなり、前記無色調色釉薬は、４０ｗｔ％の耐熱無色釉薬鉱物と、６０ｗｔ％の水からなる。
【００７２】
上述の方法で製造された本実施例のＢＺ釉薬の絵画顔料組成物を使用したＢＺパターンの芸術絵画作品に採用される方法と手順は、実施例１と基本的に同じであるため、ここでは再び同じ点を贅言することはしない。説明すべき点として、画面の制作手順では、キャンバスの寸法に基づいて適量の前記ＢＺ釉薬の絵画顔料組成物を製造し、十分に攪拌してから耐熱鉱物と水を加え、以下の重量比に基づいて調合することで、それぞれ赤色釉薬、黄色釉薬、藍色釉薬、緑色釉薬、紫色釉薬、オレンジ色釉薬、青色釉薬が形成される。
【００７３】
赤色釉薬の鉱物と水の比率は、６０％：４０％である。
【００７４】
黄色釉薬の鉱物と水の比率は、５５％：４５％である。
【００７５】
藍色釉薬の鉱物と水の比率は、６５％：３５％である。
【００７６】
緑色釉薬の鉱物と水の比率は、６３％：３７％である。
【００７７】
紫色釉薬の鉱物と水の比率は、７０％：３０％である。
【００７８】
オレンジ色釉薬の鉱物と水の比率は、６８％：３２％である。
【００７９】
青色釉薬の鉱物と水の比率は、７１％：２９％である。
【００８０】
十分に攪拌した後、キャンバス全体に均一に塗る。５−１０分放置した後、天然鉱物の黒色粉末または白色粉末を均一に加える。前記黒色粉末または白色粉末の重量は、前記ＢＺ釉薬の絵画顔料組成物の総重量の５％であり、時間の推移に伴い、キャンバスには徐々に不規則なパターンが表れ、約１２時間後には、キャンバスに完成したパターンが表れる。
最後に、後期処理を施し、パターンが固定し変化しなくなってから、水平に静止させキャンバスを乾燥させる。常温の条件下において、４８−７２時間完全に自然乾燥させる。十分に乾燥するのを待ってからパターンを帯びたキャンバスを背板から取り外し、必要に基づいてフレームを付ける等の通常の操作を行う。
【００８１】
（実施例５）
実施例５は、１２０ｃｍ×９０ｃｍのＢＺ技術の絵画作品を制作する。
【００８２】
ＢＺ釉薬の絵画顔料組成物を製造する。天然鉱物顔料（含有量５ｇ）と、合成樹脂（含有量３ｇ）と、酢酸（含有量２ｇ）と、からなる画材組成物に色釉薬と、白色調色釉薬と、無色調色釉薬を加える。そのうち、前記色釉薬は、６０ｗｔ％から４０ｗｔ％の耐熱色釉薬鉱物と、４０ｗｔ％から６０ｗｔ％の水からなり、前記白色調色釉薬は、６０ｗｔ％の耐熱白色釉薬鉱物と、４０ｗｔ％の水からなり、前記無色調色釉薬は、４０ｗｔ％の耐熱無色釉薬鉱物と、６０ｗｔ％の水からなる。
【００８３】
上述の方法で製造された本実施例のＢＺ釉薬の絵画顔料組成物を使用したＢＺパターンの芸術絵画作品に採用される方法と手順は、実施例１と基本的に同じであるため、ここでは再び同じ点を贅言することはしない。説明すべき点として、画面の制作手順では、キャンバスの寸法に基づいて適量の前記ＢＺ釉薬の絵画顔料組成物を製造し、十分に攪拌してから耐熱鉱物と水を加え、以下の重量比に基づいて調合することで、それぞれ赤色釉薬、黄色釉薬、藍色釉薬、緑色釉薬、紫色釉薬、オレンジ色釉薬、青色釉薬が形成される。
【００８４】
赤色釉薬の鉱物と水の比率は、６０％：４０％である。
【００８５】
黄色釉薬の鉱物と水の比率は、５５％：４５％である。
【００８６】
藍色釉薬の鉱物と水の比率は、６５％：３５％である。
【００８７】
緑色釉薬の鉱物と水の比率は、６３％：３７％である。
【００８８】
紫色釉薬の鉱物と水の比率は、７０％：３０％である。
【００８９】
オレンジ色釉薬の鉱物と水の比率は、６８％：３２％である。
【００９０】
青色釉薬の鉱物と水の比率は、７１％：２９％である。
【００９１】
十分に攪拌した後、キャンバス全体に均一に塗る。５−１０分放置した後、天然鉱物の黒色粉末または白色粉末を均一に加える。前記黒色粉末または白色粉末の重量は、前記ＢＺ釉薬の絵画顔料組成物の総重量の５％であり、時間の推移に伴い、キャンバスには徐々に不規則なパターンが表れ、約１２時間後には、キャンバスに完成したパターンが表れる。
最後に、後期処理を施し、パターンが固定し変化しなくなってから、水平に静止させキャンバスを乾燥させる。常温の条件下において、４８−７２時間完全に自然乾燥させる。十分に乾燥するのを待ってからパターンを帯びたキャンバスを背板から取り外し、必要に基づいてフレームを付ける等の通常の操作を行う。
【００９２】
（実施例６）
実施例６は、５５ｃｍ×５５ｃｍのＢＺ高温色釉薬陶磁板を制作する。
【００９３】
高陵土（特に景徳鎮の地元特有の高陵土）に７：３の比率で水を加え、攪拌して白地状にし、さらに、鉄の棒等で押して鏡のように平らにされた大きさの異なる２〜３ｃｍの厚みのプレートにし、さらに、直射日光の当たらない日陰で、約１週間程度乾かすことで完成する。
【００９４】
各種色釉薬は、純天然の耐熱鉱物に以下の比率で水を加えることで生成される。
【００９５】
赤色釉薬の鉱物と水の比率は、５５％：４５％である。
【００９６】
黄色釉薬の鉱物と水の比率は、５０％：５０％である。
【００９７】
藍色釉薬の鉱物と水の比率は、６０％：４０％である。
【００９８】
緑色釉薬の鉱物と水の比率は、５８％：４２％である。
【００９９】
紫色釉薬の鉱物と水の比率は、６５％：３５％である。
【０１００】
オレンジ色釉薬の鉱物と水の比率は、６３％：３７％である。
【０１０１】
青色釉薬の鉱物と水の比率は、６６％：３４％である。
【０１０２】
上述の各種色釉薬を取得した後、各種色釉薬に白色調色釉薬と無色調色釉薬を加える。そのうち、前記白色調色釉薬は、７０ｗｔ％の耐熱白色釉薬鉱物と、３０ｗｔ％の水からなり、前記無色調色釉薬は、３０ｗｔ％の耐熱無色釉薬鉱物と、７０ｗｔ％の水からなる。
【０１０３】
各５００ｇの赤色釉薬に１０ｇの白色調色釉薬と、５ｇの無色調色釉薬を添加する。
【０１０４】
各５００ｇの黄色釉薬に１５ｇの白色調色釉薬と、１０ｇの無色調色釉薬を添加する。
【０１０５】
各５００ｇの藍色釉薬に２０ｇの白色調色釉薬と、１５ｇの無色調色釉薬を添加する。
【０１０６】
各５００ｇの緑色釉薬に２５ｇの白色調色釉薬と、２０ｇの無色調色釉薬を添加する。
【０１０７】
各５００ｇの紫色釉薬に３０ｇの白色調色釉薬と、１５ｇの無色調色釉薬を添加する。
【０１０８】
各５００ｇのオレンジ色釉薬に３５ｇの白色調色釉薬と、２０ｇの無色調色釉薬を添加する。
【０１０９】
各５００ｇの青色釉薬に４０ｇの白色調色釉薬と、２５ｇの無色調色釉薬を添加する。
【０１１０】
上述の比率を採用して得られた各種高温色釉薬の絵画顔料は、陶磁板絵画に適用されると、各種色釉薬が互いに融合し、色相をさらに純化させ、飽和させ、華やかにさせる。これも本申請の保護範囲に包含される。
【０１１１】
白色調色釉薬と無色調色釉薬を加えた後の各種色釉薬の絵画制作の手順と順序は、まず赤色、黄色、藍色、緑色、紫色、オレンジ色、青色を描き、日陰で乾かした陶磁板にそれぞれ塗る。当然のことながら、上述は最も好ましい実施方法に過ぎない。同様に、上述の比率と塗色順序に基づいて、少なくとも赤色、黄色、藍色の３色を白色調色釉薬と無色調色釉薬に加えた各種色釉薬を使用することで、同様のＢＺ技術效果を実現することができる。
【０１１２】
高温色釉薬陶磁板を創作する時期は、景徳鎮によれば９月−１０月が適しており、前記温度と湿度下で陶磁板を作るのが最適である。
【０１１３】
窯に入れて焼成する際には、ガス窯を使用するのが最も好ましく、次に電気窯、薪窯である。瓷板を窯に入れて焼成する際、１日目の温度は、５００−６００度の高温に制御し、２日目は６００−８００度の高温に制御し、３日目は１３００−１３５０度の高温に制御し、焼成を終了し火を止め、窯の中に３日から４日放置し、自然に温度を下げて外と温度に近づいたら窯から出す。
【０１１４】
（実施例７）
実施例７は、１８０ｃｍ×１２０ｃｍのＢＺ技術の絵画作品の有機ガラスを制作する。
【０１１５】
ＢＺ高温色釉薬の陶磁板及びＢＺ技術のキャンバス以外にも、有機ガラスにおいてもＢＺ技術の絵画作品を実現することができる。そのうち、ＢＺ有機ガラスは、市場で直接購入することができ、塗装方法と手順は、キャンバス及び陶磁板と同じである。絵画が完成すると、有機ガラスを常温（室内の約０度〜５０度の範囲）下の日陰で乾燥させることで完成する。
【０１１６】
（実施例８）
実施例８は、１８０ｃｍ×１２０ｃｍのＢＺ技術の絵画作品の有機ガラスを制作する。
【０１１７】
ＢＺ高温色釉薬の陶磁板及びＢＺ技術のキャンバス以外にも、有機ガラスにおいてもＢＺ技術の絵画作品を実現することができる。そのうち、ＢＺ有機ガラスは、市場で直接購入することができ、塗装方法と手順は、キャンバス及び陶磁板と同じである。絵画が完成すると、有機ガラスを常温（室内の約０度〜５０度の範囲）下の日陰で乾燥させることで完成する。
【０１１８】
（実施例９）
実施例９は、１７０ｃｍ×８４ｃｍのＢＺ高温色釉薬の陶磁板を制作する。
【０１１９】
高陵土（特に景徳鎮の地元特有の高陵土）に７：３の比率で水を加え、攪拌して白地状にし、さらに、鉄の棒等で押して鏡のように平らにされた大きさの異なる２〜３ｃｍの厚みのプレートにし、さらに、直射日光の当たらない日陰で、約１週間程度乾かすことで完成する。
【０１２０】
各種色釉薬は、純天然の耐熱鉱物に以下の比率で水を加えることで生成される。
【０１２１】
赤色釉薬の鉱物と水の比率は、５５％：４５％である。
【０１２２】
黄色釉薬の鉱物と水の比率は、５０％：５０％である。
【０１２３】
藍色釉薬の鉱物と水の比率は、６０％：４０％である。
【０１２４】
緑色釉薬の鉱物と水の比率は、５８％：４２％である。
【０１２５】
紫色釉薬の鉱物と水の比率は、６５％：３５％である。
【０１２６】
オレンジ色釉薬の鉱物と水の比率は、６３％：３７％である。
【０１２７】
青色釉薬の鉱物と水の比率は、６６％：３４％である。
【０１２８】
上述の各種色釉薬を取得した後、各種色釉薬に白色調色釉薬と無色調色釉薬を加える。そのうち、前記白色調色釉薬は、７０ｗｔ％の耐熱白色釉薬鉱物と、３０ｗｔ％の水からなり、前記無色調色釉薬は、３０ｗｔ％の耐熱無色釉薬鉱物と、７０ｗｔ％の水からなる。
【０１２９】
各５００ｇの赤色釉薬に１０ｇの白色調色釉薬と、５ｇの無色調色釉薬を添加する。
【０１３０】
各５００ｇの黄色釉薬に１５ｇの白色調色釉薬と、１０ｇの無色調色釉薬を添加する。
【０１３１】
各５００ｇの藍色釉薬に２０ｇの白色調色釉薬と、１５ｇの無色調色釉薬を添加する。
【０１３２】
各５００ｇの緑色釉薬に２５ｇの白色調色釉薬と、２０ｇの無色調色釉薬を添加する。
【０１３３】
各５００ｇの紫色釉薬に３０ｇの白色調色釉薬と、１５ｇの無色調色釉薬を添加する。
【０１３４】
各５００ｇのオレンジ色釉薬に３５ｇの白色調色釉薬と、２０ｇの無色調色釉薬を添加する。
【０１３５】
各５００ｇの青色釉薬に４０ｇの白色調色釉薬と、２５ｇの無色調色釉薬を添加する。
【０１３６】
上述の比率を採用して得られた各種高温色釉薬の絵画顔料は、陶磁板絵画に適用されると、各種色釉薬が互いに融合し、色相をさらに純化させ、飽和させ、華やかにさせる。これも本申請の保護範囲に包含される。
【０１３７】
（実施例１０）
実施例１０は、１７０ｃｍ×８４ｃｍの高温色釉薬の陶磁板を制作する。
【０１３８】
高陵土（特に景徳鎮の地元特有の高陵土）に７：３の比率で水を加え、攪拌して白地状にし、さらに、鉄の棒等で押して鏡のように平らにされた大きさの異なる２〜３ｃｍの厚みのプレートにし、さらに、直射日光の当たらない日陰で、約１週間程度乾かすことで完成する。
【０１３９】
各種色釉薬は、純天然の耐熱鉱物に以下の比率で水を加えることで生成される。
【０１４０】
赤色釉薬の鉱物と水の比率は、５５％：４５％である。
【０１４１】
黄色釉薬の鉱物と水の比率は、５０％：５０％である。
【０１４２】
藍色釉薬の鉱物と水の比率は、６０％：４０％である。
【０１４３】
緑色釉薬の鉱物と水の比率は、５８％：４２％である。
【０１４４】
紫色釉薬の鉱物と水の比率は、６５％：３５％である。
【０１４５】
オレンジ色釉薬の鉱物と水の比率は、６３％：３７％である。
【０１４６】
青色釉薬の鉱物と水の比率は、６６％：３４％である。
【０１４７】
上述の各種色釉薬を取得した後、各種色釉薬に白色調色釉薬と無色調色釉薬を加える。そのうち、前記白色調色釉薬は、７０ｗｔ％の耐熱白色釉薬鉱物と、３０ｗｔ％の水からなり、前記無色調色釉薬は、３０ｗｔ％の耐熱無色釉薬鉱物と、７０ｗｔ％の水からなる。
【０１４８】
各５００ｇの赤色釉薬に１０ｇの白色調色釉薬と、５ｇの無色調色釉薬を添加する。
【０１４９】
各５００ｇの黄色釉薬に１５ｇの白色調色釉薬と、１０ｇの無色調色釉薬を添加する。
【０１５０】
各５００ｇの藍色釉薬に２０ｇの白色調色釉薬と、１５ｇの無色調色釉薬を添加する。
【０１５１】
各５００ｇの緑色釉薬に２５ｇの白色調色釉薬と、２０ｇの無色調色釉薬を添加する。
【０１５２】
各５００ｇの紫色釉薬に３０ｇの白色調色釉薬と、１５ｇの無色調色釉薬を添加する。
【０１５３】
各５００ｇのオレンジ色釉薬に３５ｇの白色調色釉薬と、２０ｇの無色調色釉薬を添加する。
【０１５４】
各５００ｇの青色釉薬に４０ｇの白色調色釉薬と、２５ｇの無色調色釉薬を添加する。
【０１５５】
上述の比率を採用して得られた各種高温色釉薬の絵画顔料は、陶磁板絵画に適用されると、各種色釉薬が互いに融合し、色相をさらに純化させ、飽和させ、華やかにさせる。これも本申請の保護範囲に包含される。
【０１５６】
（実施例１１）
実施例１１は、１７０ｃｍ×８４ｃｍの高温色釉薬の陶磁板を制作する。
【０１５７】
高陵土（特に景徳鎮の地元特有の高陵土）に７：３の比率で水を加え、攪拌して白地状にし、さらに、鉄の棒等で押して鏡のように平らにされた大きさの異なる２〜３ｃｍの厚みのプレートにし、さらに、直射日光の当たらない日陰で、約１週間程度乾かすことで完成する。
【０１５８】
各種色釉薬は、純天然の耐熱鉱物に以下の比率で水を加えることで生成される。
【０１５９】
赤色釉薬の鉱物と水の比率は、５５％：４５％である。
【０１６０】
黄色釉薬の鉱物と水の比率は、５０％：５０％である。
【０１６１】
藍色釉薬の鉱物と水の比率は、６０％：４０％である。
【０１６２】
緑色釉薬の鉱物と水の比率は、５８％：４２％である。
【０１６３】
紫色釉薬の鉱物と水の比率は、６５％：３５％である。
【０１６４】
オレンジ色釉薬の鉱物と水の比率は、６３％：３７％である。
【０１６５】
青色釉薬の鉱物と水の比率は、６６％：３４％である。
【０１６６】
上述の各種色釉薬を取得した後、各種色釉薬に白色調色釉薬と無色調色釉薬を加える。そのうち、前記白色調色釉薬は、７０ｗｔ％の耐熱白色釉薬鉱物と、３０ｗｔ％の水からなり、前記無色調色釉薬は、３０ｗｔ％の耐熱無色釉薬鉱物と、７０ｗｔ％の水からなる。
【０１６７】
各５００ｇの赤色釉薬に１０ｇの白色調色釉薬と、５ｇの無色調色釉薬を添加する。
【０１６８】
各５００ｇの黄色釉薬に１５ｇの白色調色釉薬と、１０ｇの無色調色釉薬を添加する。
【０１６９】
各５００ｇの藍色釉薬に２０ｇの白色調色釉薬と、１５ｇの無色調色釉薬を添加する。
【０１７０】
各５００ｇの緑色釉薬に２５ｇの白色調色釉薬と、２０ｇの無色調色釉薬を添加する。
【０１７１】
各５００ｇの紫色釉薬に３０ｇの白色調色釉薬と、１５ｇの無色調色釉薬を添加する。
【０１７２】
各５００ｇのオレンジ色釉薬に３５ｇの白色調色釉薬と、２０ｇの無色調色釉薬を添加する。
【０１７３】
各５００ｇの青色釉薬に４０ｇの白色調色釉薬と、２５ｇの無色調色釉薬を添加する。
【０１７４】
上述の比率を採用して得られた各種高温色釉薬の絵画顔料は、陶磁板絵画に適用されると、各種色釉薬が互いに融合し、色相をさらに純化させ、飽和させ、華やかにさせる。これも本申請の保護範囲に包含される。
【０１７５】
上述は、本発明の比較的好ましい実施例に過ぎず、本発明の特許保護範囲を制限するものではない。よって、本発明の説明書及び図の内容を応用して得られたすべての同等の効果や変化は、同様に、本発明の特許保護範囲内に包含される。上述は、本発明の比較的好ましい実施例に過ぎず、本発明の特許保護範囲を制限しない。よって、本発明の説明書及び図の内容を応用して得られた同等の効果や変化は、すべて、同様に、本発明の特許保護範囲内に包含される。
【図１】
2019508527.tif 000003
【図２】
2019508527.tif 000004
【図３】
2019508527.tif 000005
【図４】
2019508527.tif 000006
【図５】
2019508527.tif 000007
【図６】
2019508527.tif 000008
【図７】
2019508527.tif 000009
【図８】
2019508527.tif 000010
【図９】
2019508527.tif 000011
【図１０】
2019508527.tif 000012
【図１１】
2019508527.tif 000013
【国際調査報告】
2019508527.tif 000014
2019508527.tif 000015
2019508527.tif 000016
2019508527.tif 000017